(57)【要約】  抗菌性を得るためにポリエーテルアミンで官能化されたポリエチレンテレフタレートに関するものである。また、官能化ポリエステルの用途及び製造方法に関する。【選択図】図１
2020509118.tif 000002
【特許請求の範囲】
【請求項１】
ポリエチレンテレフタレート及び少なくともポリエーテルアミンを含有する、抗菌性を有するポリエステル。
【請求項２】
ポリエーテルアミンが、ポリエチレンテレフタレート中の、アミノ末端（ＮＨ２）を有する鎖末端として広くいきわたって位置する、請求項１に記載のポリエステル。
【請求項３】
ポリエーテルアミンがポリエーテルジアミン又はポリエーテルトリアミンである、請求項１又は２に記載のポリエステル。
【請求項４】
ポリエーテルアミンは、ポリエステルの総重量に対して少なくとも約１重量％、好ましくは少なくとも約２重量％、より好ましくは少なくとも約５重量％の割合で存在し、かつポリエーテルアミンの重量割合はポリエステルの総重量に対して約５０重量％以下、好ましくは約３０重量％以下、より好ましくは約２５重量％以下、さらにより好ましくは約２０重量％以下である、請求項１乃至３のいずれか一項に記載のポリエステル。
【請求項５】
ポリエステルは、ポリエステルの総重量に対して少なくとも約５０重量％、好ましくは少なくとも約６０重量％、より好ましくは少なくとも約７０重量％、さらにより好ましくは少なくとも約８０重量％のポリエチレンテレフタレートの割合を含み、かつ好ましくは、ポリエチレンテレフタレートの重量割合がポリエステルの総重量に対して約９９重量％以下、好ましくは約９８重量％以下、さらにより好ましくは約９５重量％以下である、請求項１乃至４のいずれか一項に記載のポリエステル。
【請求項６】
ポリエーテルアミンは、少なくとも約５００ｇ／ｍｏｌ、好ましくは少なくとも約８００ｇ／ｍｏｌ、さらに好ましくは少なくとも１０００ｇ／ｍｏｌ、より一層好ましくは少なくとも約１５００ｇ／ｍｏｌであり、そして好ましくは約５０００ｇ／ｍｏｌ以下、より好ましくは約３０００ｇ／ｍｏｌ以下の重量平均分子量（Ｍｗ）を有する、請求項１乃至５のいずれか一項に記載のポリエステル。
【請求項７】
請求項１乃至６のいずれか一項に記載のポリエステルを含み、かつ短繊維、連続モノフィラメントスレッド、連続マルチフィラメントスレッド、紡糸繊維からなるスレッド、生地、不織布からなる群から選択される、繊維製品。
【請求項８】
繊維製品の総重量に対して少なくとも約４０重量％、好ましくは少なくとも約５０重量％、さらに好ましくは少なくとも約６０重量％のポリエステル重量割合を含む、請求項７に記載の繊維製品。
【請求項９】
抗菌性を有する製品を製造するための、請求項１乃至６のいずれか一項に記載のポリエステルの使用。
【請求項１０】
抗菌性を有する繊維製品を製造するための、請求項１乃至６のいずれか一項に記載のポリエステルを含有するスレッド又は繊維の使用。
【請求項１１】
ポリエチレンテレフタレート鎖にポリエーテルアミンを導入する工程を含む、ポリエチレンテレフタレートを含有するポリエステルに抗菌性を付与する方法。
【請求項１２】
ポリエチレンテレフタレート及びポリエーテルアミンを含有するポリエステルの重合及び形成を十分に引き起こすため温度及び圧力でテレフタル酸、エチレングリコール及びポリエーテルアミンを反応させる工程を含む、ポリエステルの製造方法。
【請求項１３】
末端カルボキシル基を有するポリエチレンテレフタレートを得るために、テレフタル酸及びエチレングリコールと過剰のエチレングリコールを反応させる工程と、
末端カルボキシル基とポリエーテルアミンを反応させて、ポリエチレンテレフタレート及びポリエーテルアミンを含有するポリマー鎖を含有するポリエステルを得る工程を含む、請求項１２に記載のポリエチレンテレフタレート及びーテルアミンをポリエ含有するポリエステルの製造方法。
【請求項１４】
ポリエチレンテレフタレート及びポリエーテルアミンを含有するポリエステルを得るためのポリエチレンテレフタレート及びポリエーテルアミンを反応させる工程を含む、ポリエチレンテレフタレート及びポリエーテルアミンを含有するポリエステルの製造方法。
【請求項１５】
グラフト剤又は鎖延長剤を添加する工程を有する、請求項１４に記載の方法。
【請求項１６】
官能化ポリエチレンテレフタレートを得るためにポリエチレンテレフタレートにグラフト剤又は鎖延長剤を反応させる工程と；官能化ポリエチレンテレフタレートをポリエーテルアミンと反応させる工程とを有する、請求項１５に記載の方法。
【発明の詳細な説明】
【技術分野】
【０００１】
本発明はポリマーの分野に関する。特に、本明細書に開示された態様は、例えば織布、不織布又は他の繊維物品を製造するための合成スレッド、繊維及びヤーンを製造するためのポリマーの改良に関する。更なる態様は、医療用用途用の物品を製造するためのポリマーの改良に関する。
【０００２】
本明細書で開示する態様は、ポリエステル、特にポリエチレンテレフタレート（以下、ＰＥＴ）の改良及びこれらのポリマーの新規用途に関する。
【背景技術】
【０００３】
衣料品、家具、自動車分野、さらには医療及びヘルスケア分野等の繊維物品の製造においては、製造物品を製造するために使用されるスレッド、ヤーン又は繊維及びこれらの半製品から得られる製品に抗菌性（ＡＮＴＩＭＩＣＲＯＢＩＡＬ又はＡＮＴＩＢＡＣＴＥＲＩＡＬ）を付与することへの要求が高まっている。繊維物品を製造するための半製品に抗菌性又は静菌性を付与する必要性は、一方では健康及び衛生に関連し、他方では皮膚との接触が必要な衣料品又はその他の用途で用いられる繊維物品中の微生物の存在及び増殖に関連する非病理的な副次的効果に関連する。健康及び衛生上の理由は、工業又は病院環境等において繊維物品を介する病原体の伝染を減少させる必要性に関する。微生物の存在及び増殖に関連する副次的効果は、特に衣料品においては微生物が悪臭を発生させる原因となるということが認識されている。
【０００４】
特に殺菌性を有する合成繊維又は合成スレッドから成る繊維物品を製造するためのポリマーを製造することを目的として多くの研究が行われている。一般的に、ポリマーに抗菌力又は静菌力を付与する方法は、以下の３つのマクロカテゴリーに分類される。
―  殺菌性ポリマー（ＢＩＯＣＩＤＡＬ  ＰＯＬＹＭＥＲＳ）：
通常は微生物の細胞膜上における動きを介して微生物を死滅させるようにしたポリカチオンの利用に基づく内在性抗菌活性を有するポリマーである。
―  重合殺菌剤（ＰＯＬＹＭＥＲＩＣ  ＢＩＯＣＩＤＥＳ）：
内在性の抗菌活性を持たないポリマーであり、殺菌性の分子が特異的に結合する。重合殺菌剤は通常その特徴である立体障害のために殺菌性ポリマーよりも効果が低い。立体障害は分子構造中の原子の空間分布により化学反応の遅効化又は抑制を引き起こすことができる効果として特徴づけられる。これらの場合に使用される殺菌特性を有する分子は複雑であり、温度に対して比較的不安定、高価、また一般的に取扱いが困難である。
―  殺菌剤放出ポリマー（ＢＩＯＣＩＤＥ−ＲＥＬＥＡＳＩＮＧ ＰＯＬＹＭＥＲＳ）：
抗菌力をそれ自身は有さないポリマーであるが、経時的に放出される殺菌性の分子が付着している。実質的には、これらはマトリックス中に種々の方法で捕捉された殺菌性の分子を担持する高分子マトリックスである。これらのポリマーは、放出される殺菌剤が汚染物質であることあるいはポリマーに担持した殺菌剤が経時的に消失し再担持しなければならないといった多くの欠点を有する。
【０００５】
抗菌性ポリマーの近年の開発に関する概要は、以下の文献に示される。
Madson R.E. Santos et al., "Recent Developments in Antimicrobial Polymers: A review", in Materials, 2016, 9, 599; doi: 10.3390/ma9070599 (www.mdpi.com/journal/materials);
Xan Xue et al , "Antimicrobial Polymeric Materials with Quaternary Ammonium and Phosphonium Salts", in International Journal of Molecular Sciences, 2015, 16, 3626-3655; doi: 10.3390/ijms 16023626 (www.mdpi.com/journals/ijms);
Diana Santos Morais et al. "Antimicrobial Approaches for Textiles: From Research to Market", in Materials, 2016, 9, 498; doi: 10.3390/ma9060498, (www.mdpi.com/journal/materials);
Felix Siedenbiedel et al, "Antimicrobial Polymers in Solution and Surfaces: Overview and Functional Principles", in Polymers 2012, 4, 46-71; doi: 10.3390/ polym4010046 (www.mdpi.com/journal/polymers);
Sheila Shahidi et al, "Antibacterial Agents in Textile Industry", in "Antimicrobial Agents", published by Varaprasad Bobbarala, ISBN 978-953-51-0723-1, September 12, 2012, chapter 19, pages 388-406
【０００６】
医療及び病院分野において抗菌性を有する繊維物品を使用する必要性は、これらの製品が微生物を拡散させるための危険な媒体になり得るという事実に起因する。医療及び病院分野で使用する繊維物品の細菌汚染に由来するリスクは次の文献において議論されている。
A. Pinon et al., "Microbiological Contamination of Bed Linen and Staff Uniforms in a Hospital", in Advances in Microbiology, 2013, 3, 515-519, published online on http://www.scirp.org/journal/aim; http://dx.doi.org/10.4236/aim.2013.37069
S. Fijan et al., "Hospital Textiles, Are They a Possible Vehicle for Healthcare- Associated Infections？", in Int. J. Environ. Res. Public Health 2012, 9, 3330-3343; doi: 10.3390/ijerph9093330, published in www.mdpi.com/journal/ijerph
【０００７】
上記の科学技術的文献に記載されているように、抗菌性を有するポリマーの製造においては、繊維への変換中又は半製品及びその半製品から得られうる繊維物品の使用中に重大な技術的困難及び／又は欠点が生じる。さらには、上記の文献においては、特に衣料品及び医療分野における殺菌性を有するポリマーの必要性が高まっていることを示されている。
以上のことより、抗菌性を有する繊維物品をより経済的に有利、より効果的、より汚染が少なく製造するための解決方法が継続的に研究されている。
【０００８】
織物繊維及びスレッドの製造及びそれらを用いて製造された関連製品への使用に加えて、ポリマー材料は抗菌性が有益となる医療分野において多くの用途を有する。医療及び外科分野におけるポリマー材料の利用の概要は以下の文献に示される。
V.P. Shastri, "Non-Degradable Biocompatible Polymers in Medicine: Past, Present and Future", in Current Pharmaceutical Biotechnology, 2003, 4, 331-337;
W. Khan et al. "Implantable Medical Devices", in Focal Controlled Drug Delivery, chap.2, by A.J.Domb and W.Khan; Advances in Delivery Science and Technology, DOI 10.1007/978-1-4614-9434-8_2, available on http://www.springer.com/gp/book/9781461494331;
L.W. McKeen, "Plastics Used in Medical Devices", in "Handbook of Polymer Applications in Medicine and Medical Devices. DOI: http://dx.doi.org/10.1016/B978-0-323-22805-3.00003.7, 2014 published by Elsevier Inc. (https://www.elsevier.com/_data/assets/pdf_file/0011/91649/Plastics-Used-in-Medical-Devices_link.pdf);
M.F. Maitz, "Applications of synthetic Polymers in Clinical Medicine", in Biosurface and Biotribology 1 (2015) 161-176, available online at www.Sciencedirect.com.
医療及び外科分野において抗菌性を有するポリマーは有益であると考えられる。
【発明の概要】
【発明が解決しようとする課題】
【０００９】
ポリエステルへの抗菌性は、驚くべきことに、ポリエチレンテレフタレート鎖に少なくともポリエーテルアミンを導入して変性することにより付与することができることが発見された。ポリエーテルアミンで官能化により得られた変性ポリエステルは、ポリエーテルアミンを含有しない同等のポリエチレンテレフタレートと比較して、ポリマーのサンプル上に接種された細菌コロニーの増殖を減少させる能力、すなわち、殺菌力を示した。
【００１０】
したがって、本発明の一つの態様は、特に改良された抗菌力を有するポリマーとして、ポリエチレンテレフタレート及び少なくともポリエーテルアミンを含有するポリエステルに関する。また、変性ポリエステルは、１つ又は複数のポリエーテルアミン部分を含有するポリエチレンテレフタレート鎖を含有する官能化ポリエステルである。
【００１１】
本明細書に示す実施態様においては、単一のポリエーテルアミンをポリエチレンテレフタレートと組み合わせて使用しているが、ポリエーテルアミン部分をポリエチレンテレフタレート鎖に導入することによって末端を官能化しながら、例えば様々な数のアミノ基（ポリエーテルジアミン、ポリエーテルモノアミン、ポリエーテルトリアミン等）等と組み合わせて複数のポリエーテルアミンを使用することも可能である。
【００１２】
本開示及び特許請求の範囲においては、他に特定されない限り、一般的に抗菌力又は抗菌性は、微生物、特に細菌、病原菌、かび及びウイルス（ＢＡＣＴＥＲＩＡ、ＭＩＣＲＯＢＥＳ、ＦＵＮＧＩ、ＶＩＲＵＳＥＳ）の増殖を減少又は防止する能力を意味する。したがって、抗菌力は、抗かび力又は抗真菌力（ＡＮＴＩＦＵＮＧＡＬ ＣＡＰＡＣＩＴＹ  ｏｒ  ＡＮＴＩＭＹＣＯＴＩＣ ＣＡＰＡＣＩＴＹ）を含み得る。
【００１３】
ポリマーの官能化のための分子としてポリエーテルアミンを使用することが知られている。ＷＯ２０１４／０５７３６４号及びＷＯ２０１５／００１５１５号は、水分率、つまり、水分を吸収及び保持する能力を増大させる、ナイロン及びポリエーテルジアミンを含む変性ポリアミドを製造する方法を記載している。特に、これらの変性ポリアミドは、布地及びそれらの布地から得られる衣類の感触を改善することが示唆されている。しかしながら、これらの文献は異なる種類のポリマーに関するものであり、ポリエーテルアミンをその他の目的のために使用することを示唆している。
【００１４】
ポリエチレンテレフタレート鎖へ少なくともポリエーテルアミンを導入することは、ポリエステルの抗菌性を増加させる、つまり、ポリエーテルアミンを含有しない同じポリエステルと比較した時、より大きい抗菌力を有する変性ポリエステルを得ることを可能にする。ポリエーテルアミンとポリエチレンテレフタレートは、ポリエステルの高分子鎖中で共有結合により互いに結合している。このようにポリエーテルアミンによって与えられる抗菌性は、例えばスレッド、フィラメント、繊維又は半製品を製造する際に、変性ポリエステルのスレッド、ファイバーから得られる生地、不織布等の繊維物品を洗浄又は滅菌するためにポリエステルを押出し、洗浄、滅菌プロセス等の化学的、熱的又は機械的行為に供されたとしても、安定かつ持続的である。
【００１５】
本明細書に記載されている様々な態様の基礎となる驚くべき効果が得られるメカニズムは、完全には明らかではない。ポリエーテルアミン中に存在するアミノ基が微生物の増殖を妨げ、変性ポリエチレンテレフタレートに静菌性を付与することが推定されるものの、本発明の範囲を限定するものとして理解されるべきではない。
【００１６】
好ましくはポリエーテルアミンは、ポリエチレンテレフタレート中の、遊離アミノ末端（ＮＨ２）を有する鎖末端として広くいきわたって位置する。
ポリエーテルアミンは、ポリエーテルモノアミンとすることができる。
現在の好ましい実施態様は、ポリエーテルアミンは１を超えるアミノ基を含み、そのため例えばポリエーテルジアミン又はポリエーテルトリアミンとすることができる。
【００１７】
ポリエーテルアミンは、ポリエステルの総重量に対して少なくとも約１重量％、好ましくは少なくとも約２重量％、より好ましくは少なくとも約５重量％の重量パーセントで存在し得る。本明細書に記載されている実施態様において、ポリエーテルアミンは、ポリエステルの総重量に対して約５０重量％以下、好ましくは約３０重量％以下、より好ましくは約２５重量％以下、さらにより好ましくは約２０重量％以下の量で存在し得る。例えば、ポリエステルは、約１％から約５０％、好ましくは約１％から約２５％の重量パーセント割合でポリエーテルアミンを含むことができる。いくつかの実施態様において、ポリエステルは、約１％から約２０％、約２％から約２０％、又は約２．５％から約１５％の割合でポリエーテルアミンを含む。
【００１８】
いくつかの実施態様において、ポリエステルは、ポリエステルの総重量に対して少なくとも約５０重量％、好ましくは少なくとも約６０重量％、より好ましくは少なくとも約７０重量％、さらにより好ましくは少なくとも約８０重量％の割合でポリエチレンテレフタレートを含むことができる。本明細書に記載されている実施態様において、ポリエチレンテレフタレートの重量パーセントは、ポリエステルの総重量に対して約９９重量％以下、好ましくは約９８重量％以下、さらにより好ましくは約９５重量％以下で構成され、例えばポリエステルは、約５０重量％から約９９重量％、好ましくは約７５重量％から約９９重量％であり、例えば約８０重量％から約９９重量％、又は約８０重量％から約９８重量％、又は約８５重量％から約９７．５重量％のポリエチレンテレフタレートを含むことができる。
【００１９】
いくつかの実施態様には、ポリエーテルアミンの重量平均分子量（Ｍｗ）は、少なくとも約５００ｇ／ｍｏｌ、好ましくは少なくとも約８００ｇ／ｍｏｌ、より好ましくは少なくとも１０００ｇ／ｍｏｌ、さらに好ましくは少なくとも約１５００ｇ／ｍｏｌ、そして好ましくは約５０００ｇ／ｍｏｌ以下、より好ましくは約３０００ｇ／ｍｏｌ以下、例えば１５００から２８００ｇ／ｍｏｌである。
【００２０】
本明細書が開示するポリエーテルアミン変性ポリエステルは、繊維物品の製造に特に有用であり得る。本明細書では、繊維製品は半製品及び最終製品の両方を意味する。半製品は、連続モノフィラメント又はマルチフィラメントスレッド、短繊維、又は短繊維を紡糸することによって得られるヤーンを意味することができる。半製品は、例えば機械的、熱的、化学的、水圧的、又は任意の方法あるいは前述の結合方法の２つ又はそれ以上の組み合わせにより結合した、結合又は非結合の繊維、スレッド又はフィラメントからなる布、テープ又は管状織布、又は編布、多重プライ不織布をも意味する。半製品又は繊維物品は、織物繊維又はスレッドの２又はそれ以上の組み合わせたプライから構成される多重プライ製品を含み得る。
【００２１】
繊維製品は、上述のようにポリエチレンテレフタレート及び少なくとも１つのポリエーテルアミンを含有するポリエステルのみから構成することができる。いくつかの実施態様において、繊維製品は、ＰＥＴ及びポリエーテルアミンを含有するポリエステルに加えて一種又はそれ以上の更なる成分を含有することができる。いくつかの例示的な実施態様においては、異なる種類のポリマーがＰＥＴ及びポリエーテルアミンを含有するポリエステルと組み合わせることができる。例えば、本明細書に記載されている主題の実施態様は、二成分以上のフィラメント又は繊維から構成することができ、一方はＰＥＴ及びポリエーテルアミンを含有するポリエステルから構成される成分の一つであり、もう一方は、ポリアミド、ポリエーテルアミンを含有しないポリエチレンテレフタレート等の異なる種類のポリマーで構成することができる。
【００２２】
二成分繊維又はフィラメントは、例えば繊維製品の総重量に対して少なくとも約４０重量％、好ましくは少なくとも約５０重量％、さらに好ましくは少なくとも約６０重量％の、ポリエチレンテレフタレート及びポリエーテルアミンを含有するポリエステルで構成することができる。
【００２３】
本明細書に記載されているポリエチレンテレフタレート及びポリエーテルアミンを含有する変性ポリエステルで製造されたスレッド、フィラメント、繊維又はヤーンは、そのまま、又は他の天然、人工又は合成のスレッド、フィラメント、繊維又はヤーンと混合して使用することができ、例えばポリエーテルアミンを含有しないポリエステル、又はポリアミド又は他の適切な構成成分等の他のポリマーにより製造されるものを含む。この場合、繊維製品において、ポリエチレンテレフタレート及びポリエーテルアミンを含有するポリエステルは、重量パーセントにおいて少なくとも約１０％、好ましくは少なくとも約５０％、より好ましくは約６０％又は７０％に等しい重量パーセントで存在し得る。また、この割合は、繊維製品の総重量に対して約９５％以下、さらに好ましくは約８０％以下であることが好ましい。
【００２４】
さらなる態様によれば、本明細書は、ポリエチレンテレフタレート及び少なくともポリエーテルアミンを含有するポリエステルは抗菌性を有する製品又は物品を製造するために使用されることを開示する。
【００２５】
特に、本明細書は、ポリエチレンテレフタレート及び少なくともポリエーテルアミンを含有するポリエステルは抗菌性を有する繊維製品を製造するために使用されることを開示する。また、繊維物品は、繊維が結合した又は非結合した不織布、織布、編布、又はそれらの組み合わせから選択されることが開示されている。
さらなる態様によれば、本明細書は、ポリエチレンテレフタレートを含有するポリエステルに抗菌性を付与する方法であって、ポリエチレンテレフタレート鎖にポリエーテルアミンを重合プロセス又は重合プロセスに続いて導入し、すでに重合したポリエステルにポリエーテルアミンを反応させる方法を開示する。
【００２６】
さらなる態様によれば、本明細書は、ポリエステル、特に、ポリエチレンテレフタレート及びポリエーテルアミンを含有するポリエステルの重合及び形成を引き起こすために十分な温度及び圧力において、テレフタル酸、エチレングリコール及びポリエーテルアミンを反応することを含む、ポリエステル、特に抗菌性を有する変性ポリエステルを製造方法を開示する。
【００２７】
いくつかの実施態様では、ポリエチレンテレフタレート及びポリエーテルアミンを含有するポリエステルの製造方法は、
末端カルボキシル基を有するポリエチレンテレフタレートを得るために、テレフタル酸及びエチレングリコールと過剰のエチレングリコールを反応させる工程と、
末端カルボキシル基とポリエーテルアミンを反応させて、ポリエチレンテレフタレート及びポリエーテルアミンを含有するポリマー鎖を含有するポリエステルを得る工程を含む。
【００２８】
その他の実施態様によると、ポリエチレンテレフタレート鎖に少なくともポリエーテルアミンを導入するために既に重合したポリエステルを変性する方法を提供する。この方法は、抗菌性を有し、ポリエチレンテレフタレート及びポリエーテルアミンを含有するポリエステルを得るためのポリエチレンテレフタレート及びポリエーテルアミンの反応工程を含み得る。この方法は、改良された抗菌力を有し、ポリエーテルアミンを有する変性ポリエチレンテレフタレートから構成される連続モノフィラメント又はマルチフィラメントスレッドを製造するために押出機内で実施することができ、例えばチップ状又は顆粒状等のポリエチレンテレフタレートを含有するポリエステルを開始原料として直接押出機又は押出機と分離した容器内に添加され、又はそれと流体連通して、適量の少なくともポリエーテルアミンを添加する。ポリエステルは、ポリエーテルアミンと反応し、変性ポリエステルは押出されてスレッド、繊維物品等の用途のための半完成物品を形成する。
【００２９】
他の実施態様において、得られた変性ポリエステルは、後続の変換工程のためにチップ、顆粒などの形状の半製品に再加工されることができる。言い換えれば、ポリエステル及びポリエーテルアミンの官能化反応が開始単量体からではなく既に重合されているポリエステルから開始する場合、変性ポリエステルを使用して、溶融及び押出工程をさらに含む後続のプロセスに適した任意の物理的形状の半製品を製造することができる。ポリエーテルアミン及びポリエチレンテレフタレートの共有結合の安定性は、ポリマーが後続の熱処理及び機械的加工の操業に供した場合でも、ポリエーテルアミンをポリエチレンテレフタレート鎖に導入することにより得られる抗菌性が維持されることを確保する。
既に重合されているポリエチレンテレフタレート及びポリエーテルアミンの反応を促進するために、いくつかの実施態様は、グラフト剤又は鎖延長剤を添加する工程を含むことができる。この方法は、官能化ポリエチレンテレフタレートを得るためにポリエチレンテレフタレートにグラフト剤又は鎖延長剤を添加する工程及び官能化ポリエチレンテレフタレートをポリエーテルアミンと反応させる工程を有することができる。
【００３０】
さらなる態様によれば、本発明は、抗菌性を有する繊維物品、例えば布地、シート、ブランケット、カーテン、ガーゼ、又は医療用又は外科用機器等の製造のためのポリエチレンテレフタレート及び少なくともポリエーテルアミンを含有するポリエステル繊維又はスレッドの使用に関する。
【００３１】
変性ポリエステルは、ポリエチレンテレフタレートをポリエーテルアミンで修飾して得られる抗菌性を有することにより、抗菌性が望まれ有用となる全ての用途、例えば医療外科分野だけでなく、細菌量が減少することで汗に由来する悪臭の発生を減少させるような衣料品部門でも特に適するものとなる。
【００３２】
また、本明細書は、繊維構造の抗菌性を高めるため、織物繊維又はスレッドの形態の半製品を１プライ又はそれ以上の不織布、織布、又は編物などの繊維構造に変換する工程であって、当該半製品はポリエチレンテレフタレート及びポリエーテルアミンを含む工程を含む、繊維物品の製造方法を開示する。
【００３３】
いくつかの実施態様において、ポリエーテルアミンは、少なくとも２つのアミノ基（ＮＨ２）を有し、そのうちの１つはポリエチレンテレフタレートとの反応し、ポリエステル鎖と共有結合を形成するために使用され、もう一つは得られたポリマー鎖で利用可能な状態である。
【００３４】
本明細書の特徴及び実施態様を以下のとおり開示し、特許請求の範囲に本明細の必須事項をさらに記載する。上記の簡潔な説明は、本発明の様々な実施態様の特徴について、以下の詳細な説明がよりよく理解され、技術への本発明への貢献がよりよく理解されるように示す。本発明の上記以外の特徴についてもこれ以降の明細書及び特許請求の範囲に記載される。これに関して、本発明のいくつかの実施態様を詳細に説明する前に、本発明の様々な実施態様は、その適用において以下の説明及び図に示される構成の詳細及び要素の配置に限定されないと理解される。本発明は、他の実施態様が可能であり、様々な方法で実施することができる。また、本明細書で使用される語法及び用語は説明を目的とするものであり、限定するためのものではない。
【００３５】
当業者にとって本開示が基づく概念は、本発明の様々な目的を実現するために別の構造、方法、及び／又はシステムを設計する基礎として容易に利用することができると考えられる。したがって、本発明の意図及び範囲から逸脱しない限り、特許請求の範囲は同等の構成等を含むとみなされることが重要である。
【００３６】
本明細書に記載されているポリエーテルアミンを有する変性ポリエステルの使用は、紡織スレッド及び繊維、その他の半製品又は最終製品が工業的規模で容易に実施可能な工程により抗菌性を有することを可能にする。実際に、特にポリエーテルアミンをポリエチレンテレフタレート鎖に導入するためのプロセス条件は、従来の通常のポリエチレンテレフタレート、すなわちポリエーテルアミンを含有しないポリエチレンテレフタレートを製造するために使用される条件から大幅な変更はない。さらに、このアプローチには、抗菌性の増加に関する類似の効果を得るための現在知られている他の工業プロセスと比較して低コストである明白な利点を有する。
【図面の簡単な説明】
【００３７】
本発明は、添付の図面に示された一連の例示的な実施態様及び得られた結果を参照して説明される。図１は、従来のＰＥＴスレッドを含有する布地、及びポリエーテルジアミン含有ＰＥＴ、すなわち本発明によるポリエーテルアミンで官能化されたＰＥＴから成るスレッドを含有する布地の抗菌力を示している。
【発明を実施するための形態】
【００３８】
以下に例示される実施態様の詳細な説明は、添付の図面を参照する。異なる図面の同じ参照番号は、同一又は類似の要素を示す。また、図面は縮尺どおりである必要はない。以下の詳細な説明は、本発明を限定するものではない。むしろ、本発明の範囲は、特許請求の範囲によって定義される。
【００３９】
説明中の「実施態様」、「その実施態様」、「いくつかの実施態様」の参照は、対象の少なくとも一つである実施態様に関連する特定の性質、構造又は要素を意味する。したがって、様々な時点の説明における「実施態様」、「その実施態様」、「いくつかの実施態様」という語句は、必ずしも同じ実施態様を指すとは限らない。さらに、１つ又は複数の実施態様において、特定の特徴、構造、又は要素が適切な方法で組み合わせることができる。
【００４０】
本明細書及び特許請求の範囲において図示又は言及される比率、濃度、量及びその他の数値データは、範囲の形態で表されることができる。表現の形式は、便宜上及び簡潔さのために用いられるものであることが理解されるべきであり、範囲は、範囲の限定として明示される数値データのみを含むと理解されるべきではない。代わりに、数値の範囲は、範囲に含まれる全ての個々の数値及び範囲に含まれる２つの数値で区切られた全ての下位範囲を含むという意味で広範かつ柔軟であることは理解されるべきである。したがって、一般に、表現「約Ａから約Ｂまでの範囲」は、Ａ及びＢの端から端までの範囲だけでなく、ＡとＢの間にある数値がＸとＹである場合に「約Ｘから約Ｙ」までの任意の下位範囲も意味する。
【００４１】
物質Ａ及び物質Ｂの含有量が最大値の割合のシリーズ及び最小値の割合のシリーズとして定義されている場合、物質Ａが物質Ｂに含有され得る量は、その最小値のいずれか１つ及び最大値のいずれか１つの組み合わせによってそれぞれ定義された複数の範囲内にあることが理解されるべきである。例えば、少なくともｘ％、好ましくは少なくとも（ｘ−ｎ）％及びｙ％以下、好ましくは（ｙ−ｍ）％以下を含むという定義は、範囲［ｘ；ｙ］、［ｘ；（ｙ−ｍ）］、［（ｘ−ｎ）；ｙ］、［（ｘ−ｎ）；（ｙ−ｍ）］を含む。これらの範囲は各々は、その上限と下限の間で定義された各下位範囲も含む。
【００４２】
「約」という用語は、数値を有効数字へ端数処理したものを含み得る。
本明細書で使用される「約」という用語は、ある数値又はある数値の範囲を指す場合、数値又は範囲の変動の程度を許容し、例えば、示された数値、又はある範囲の示された限定の数値の１０％以内、又は示された数値の５％以内である。
【００４３】
本明細書に記載されている実施態様によれば、改善された抗菌力を有するポリエチレンテレフタレート（ＰＥＴ）を含むポリエステル系ポリマーを得るために、ポリエステル鎖中のポリエチレンテレフタレートの１つ以上のモノマーに結合したポリエーテルアミンが使用される。
【００４４】
ポリエチレンテレフタレート及びポリエーテルアミンを含有するポリエステルは、ポリエチレンテレフタレートを製造するためのモノマー（テレフタル酸とエチレングリコール）を開始原料として、少なくともポリエーテルアミンが添加されているバッチ又は連続重合反応により得ることができる。
【００４５】
本明細書に記載されている本方法及び本最終製品で使用されうるポリエーテルアミン、特にポリエーテルジアミン及びポリエーテルトリアミンの例を以下に説明する。
【００４６】
いくつかの態様においては、その方法は、テレフタル酸及びエチレングリコールと過剰のエチレングリコールを反応させ、末端カルボキシル基を有するポリエチレンテレフタレートを得ることを提供する。すなわち、本方法は以下の通りである。
【００４７】
【化１】
2020509118.tif 000003
【００４８】
反応は、酸触媒とともに約１５０℃〜約２００℃の温度で約４ｂａｒの圧力下で行われる。得られたＰＥＴをポリエーテルジアミンと反応させ、末端基がＮＨ２である変性ポリエチレンテレフタレートを得る。すなわち、反応は以下の通りである。
【００４９】
【化２】
2020509118.tif 000004
【００５０】
式中、Ｈ２Ｎ−Ｒ−ＮＨ２は、一般的なポリエーテルジアミンであり、例を本明細書で後述する。反応は、約１２０℃〜約１４０℃の温度で２４時間、大気圧下で行なうことができる。
【００５１】
得られた変性ポリエチレンテレフタレートは、顆粒状、チップ状又はその他の適切な形状であることができ、例えば成型、射出、共成型、押出、ブロー等の後続の製造プロセスに用いることができる。
【００５２】
特に、このように得られたポリエチレンテレフタレート及びポリエーテルアミンを含有するポリエステルは、後続の繊維物品のための半製品であるモノフィラメント又はマルチフィラメントスレッドを得るために溶融、及び押出をすることができる。連続フィラメントを繊維に細断し、不織布の製造に使用、又は連続ヤーンを得るために紡糸することができる。
【００５３】
他の態様において、変性ポリエステルは、例えばチップ状、顆粒状等の形状のすでに重合したポリエチレンテレフタレートを開始原料として製造することができ、官能化反応を起こす。官能化反応では、ポリエーテルアミン分子がポリエチレンテレフタレート分子の末端基、又はＰＥＴ分子の２つの連続したモノマーと反応する。以下の反応は、ポリエチレンテレフタレートの鎖端末基と一般的なポリエーテルジアミンＨ２Ｎ−Ｒ−Ｈ２との間で行われ、エタノールの生成を伴う変性ポリエステルを得ることができる。
【００５４】
【化３】
2020509118.tif 000005
【００５５】
逆にポリエーテルアミン分子が２つのモノマーのポリエチレンテレフタレートの鎖内部で反応する場合、逆も同様であり、以下の反応が得られる。
【００５６】
【化４】
2020509118.tif 000006
【００５７】
すでに重合しているポリエチレンテレフタレートを開始原料としてポリエーテルアミンを添加することにより、変性ポリエチレンテレフタレートを含有するポリマー鎖を形成することを促進するために、鎖延長剤又はグラフト剤を使って、ポリエーテルアミン分子及びポリエチレンテレフタレートのモノマー間の結合の形成を促進することができる。いくつかの態様においては、ホルムアルデヒド及びブロモ酢酸を鎖延長剤として用いることができる。第一工程において、事前に重合したポリエチレンテレフタレートは鎖延長剤と反応し、反応に基づきカルボキシル基で官能化されたポリエチレンテレフタレートを形成することができる。その反応は以下の通りである。
【００５８】
【化５】
2020509118.tif 000007
【００５９】
第一反応は、約３０℃、約４時間、１Ｍの酢酸中で行われ、第二反応は、３０℃、１８時間、２Ｍの水酸化ナトリウム中で行うことができる。
【００６０】
得られた分子は、ポリエーテルアミンとアミド化反応を経て各末端基ＣＯＯＨと反応し、結果として下記反応のとおりポリエーテルアミンを含有するポリエステルとなることができる。
【００６１】
【化６】
2020509118.tif 000008
【００６２】
式中、Ｈ２Ｎ−Ｒ−ＮＨ２は、一般的なポリエーテルジアミンを表し、その例は下記に示すとおりである。ｍは、ＰＥＴの数、ＰＥＴのｎ個のモノマーを含有する分子中のＰＥＴのモノマー数であり、ポリエーテルアミンと反応するものである。反応は、約１２０〜１４０℃で、２４時間、大気圧で行うことができる。値は、
パラメータｎは、約１０〜約１０００の間に含まれることができる。
パラメータｍは、１〜１００の間に含まれることができる。
上記反応は、バッチ法で行なうことができる。
【００６３】
他の態様において、ポリエチレンテレフタレートは、連続プロセス中でポリエーテルアミンで官能化することができ、連続工程においてポリエチレンテレフタレートは、グラフト剤又は鎖延長剤の存在下又は非存在下で上記反応に基づき一定供給容積量における試薬の滞留時間に適合した、短時間での官能化反応を得るための適切な温度及び圧力条件下でポリエーテルアミンと作用する。
【００６４】
例えば、ポリエステル及びポリエーテルアミンは、押出機の縦延伸方向、すなわち、オーガー又はその他の押出機に沿った物質の供給システムの延伸方向の、両方同じ位置で、又は異なる位置で、押出機に供給される。例えば、ポリエチレンテレフタレートは、一軸又は二軸スクリュー充填オーガーの縦延伸方向の上流部で容器へ供給することができる。ポリエーテルアミンは、オーガーの充填方向に対してポリエチレンテレフタレートの供給点の下流部に導入することができ、充填オーガーによって規定された経路の上流部で事前に溶融されたポリエチレンテレフタレートと接触する。ポリエーテルアミンの供給点の下流部において、後者はポリエチレンテレフタレートと反応し、ポリエーテルアミンで官能化されたポリエステルを得て、直線状に押出される。
【００６５】
反応が一種又はそれ以上の反応助剤、例えば上記グラフト剤又は鎖延長剤等の使用を伴って行われる場合は、これらはポリエチレンテレフタレートと共に、又は、後で、例えばポリエチレンテレフタレートの供給点とポリエーテルアミンの供給点の間で、又は、ポリエーテルアミンと共に、又は、ポリエーテルアミンの供給点の下流部にて導入することができる。
【００６６】
ポリエーテルアミンと反応した、又は反応しているポリエチレンテレフタレートの溶融塊を押出して、スレッド又はフィラメント、又は不定長のその他の半製品を製造することができる。
【００６７】
他の態様において、押出工程中の官能化を伴ってポリエチレンとポリエーテルアミンは、押出機内で滞留時間２００〜８００秒、例えば約３００〜約７００秒の間、好ましくは、約４５０〜約６００秒の間、典型的には約５５０秒間反応させることができる。滞留温度は、例えば、約２５０℃〜約３５０℃の間、好ましくは約２７０℃〜約３１０℃の間、例えば特に約２９０℃にすることができる。押出機内の圧力は、例えば、約１００ｂａｒ〜約３００ｂａｒの間、好ましくは約１００ｂａｒ〜約２５０ｂａｒの間にすることができる。ポリエーテルアミンで官能化されたポリエチレンテレフタレートのポリマー塊は、１０〜２０ｋｇ／時の間、好ましくは、１２〜１８ｋｇ／時の間、例えば約１５ｋｇ／時の総流量で押出することができる。モノフィラメント又はマルチフィラメントスレッドの特有のパラメータにより定義される例示的態様を下記に説明する。
【００６８】
開始原料のポリエチレンテレフタレートは、約１０，０００〜約４０，０００の間の重量平均分子量（Ｍｗ）を有し、いくつかの態様において、相対粘度（ジクロロ酢酸の１％溶液による方法）は、約０．４〜１．０ｄｌ／ｇの間にすることができる。いくつかの態様において、ＰＥＴは、ＴｉＯ２を重量％で２％以下、好ましくは１．５％以下含有することができる。本明細書に記載されている変性ポリエステルを製造するために有用なポリエチレンテレフタレートの例、特に繊維物品の用途においては、ＩＮＶＩＳＴＡ  Ｒｅｓｉｎｓ  ＆  Ｆｉｂｅｒｓ  ＧｍｂＨ  ＆  Ｃｏ  Ｋｇ社（ドイツ）により製造及び販売されているＲＴ２０、Ｎｏｖａｐｅｔ（スペイン）により販売されているＳＭ−０１／Ｄ５３５である。
【００６９】
その他の態様において、ポリエーテルモノアミン又はポリエーテルトリアミンは、前の反応で例として示されているように、ポリエーテルジアミンの代わりに使用することができる。
【００７０】
ポリエーテルアミンで官能化されたポリエステルが例えば繊維物品の用途の連続スレッドの製造を目的とする場合、グラフト剤又は鎖延長剤の存在下又は非存在下で、ポリエーテルテレフタレートがポリエーテルアミンと直接反応する官能化工程は、特に興味深くなるであろう。実際にこの場合には、チップ状のポリエチレンテレフタレート及びポリエーテルアミンは、押出機内又は押出機と流体連結した高圧チャンバー内等で連続スレッドが送出される紡糸口金が配置された出口で２つの成分（ＰＥＴとポリエーテルアミン）が互いに接触する押出及び紡糸工程の開始材料として使用することができる。
【００７１】
他の態様において、ＰＥＴとポリエーテルアミンの反応によって得られる変性ポリマーは、再度チップ状、顆粒状又はスレッド以外のその他の形状に変換し、その後、成型や押出等の変換工程で使用することができる。
【００７２】
上記の方法のいずれかを使用した、ポリエチレンテレフタレート及びポリエーテルアミンを含有するポリエステルの製造工程において使用できるポリエーテルアミンの詳細を下記に示す。
【００７３】
本明細書において、参照は、単一のポリエーテルアミン（すなわち、一種類のポリエーテルアミン分子のみ）を用いる実施例を具体的に参照しているが、いくつかの態様においては、異なる式を有する複数のポリエーテルアミンが、ポリエチレンテレフタレートのポリマー鎖に組み込まれることもできると理解されるべきである。
【００７４】
いくつかの態様おいて、ポリエーテルアミンは、以下の一般式（１）で示されるポリエーテルモノアミンとすることができる：
【００７５】
【化７】
2020509118.tif 000009
【００７６】
式中、エチレンオキシドの場合はＲ＝Ｈであり、プロピレンオキシドの場合はＲ＝ＣＨ３である。式中、ｘ及びｙは、鎖中に存在するプロピレンオキシド及びエチレンオキシドの数に応じて変化する。式（１）のポリエーテルモノアミンは、例えば、Ｊｅｆｆａｍｉｎｅ（登録商標）Ｍシリーズ（Ｈｕｎｔｓｍａｎ社（米国））を利用できる。
【００７７】
好ましい態様では、ポリエーテルアミンは複数の遊離ＮＨ２基を有し、ポリエチレンテレフタレートとの反応においてＮＨ２基の一つは、ポリエチレンテレフタレートのポリマー鎖と共有結合を形成し、一方で残りのＮＨ２基は利用可能な状態である。
【００７８】
いくつかの態様において、ポリエーテルアミンは、以下の一般式（２）のポリエーテルジアミンである；
【００７９】
【化８】
2020509118.tif 000010
【００８０】
式中、ｘ、ｙ及びｚは、ポリマー鎖に存在するエチレンオキシド及びプロピレンオキシドの数に応じて変わることができる。
【００８１】
一般式（２）のポリエーテルジアミンは、例えば、Ｊｅｆｆａｍｉｎｅ（登録商標）ＥＤシリーズ及びＥｌａｓｔａｍｉｎｅ（登録商標）ＲＥシリーズ（いずれもＨｕｎｔｓｍａｎ社（米国））を利用できる。
【００８２】
好ましい態様では、ポリエーテルジアミンは少なくとも約５００ｇ／ｍｏｌ、好ましくは少なくとも約８００ｇ／ｍｏｌ、より好ましくは少なくとも約１０００ｇ／ｍｏｌ、より一層好ましくは少なくとも約１５００ｇ／ｍｏｌであり、好ましくは約５０００ｇ／ｍｏｌ以下、より好ましくは、約３０００ｇ／ｍｏｌ以下、例えば、１５００〜２５００ｇ／ｍｏｌの重量平均分子量（Ｍｗ）を有する。
【００８３】
一つの態様は、Ｅｌａｓｔａｍｉｎｅ（登録商標）ＲＥ−２０００（Ｈｕｎｔｓｍａｎ社）又はＪｅｆｆａｍｉｎｅ（登録商標）ＥＤ２００３の使用を提供し、いずれも式（１）のいずれも、
ｙは約３９と等しく、
（ｘ＋ｚ）は約６と等しく、
そして、約２０００ｇ／ｍｏｌの重量平均分子量（Ｍｗ）を有する。
【００８４】
他の実施例において、以下の特徴を有する式（２）のポリエーテルジアミンを用いることができる：
2020509118.tif 000011
【００８５】
好ましくは、ポリエーテルジアミンは、理想的なＡＨＥＷ（アミン水素当量）に関して１０％以下のＡＨＥＷを有する。用語「ＡＨＥＷ」は、ポリエーテルアミンの重量平均分子量を一分子当たりの活性アミン水素の数によって除したものとして定義される。例えば、２０００ｇ／ｍｏｌの重量平均分子量を有し、ポリエーテルの末端がすべてアミンであり、一分子当たりの活性アミン水素が４である理想的なポリエーテルアミンのＡＨＥＷは、当量あたり５００ｇになるであろう。末端の１０％がアミンではなくヒドロキシル基である場合は、一分子当たりの活性アミン水素が３．６のみであり、ポリエーテルアミンのＡＨＥＷは、当量あたり５５６ｇになるであろう。
【００８６】
一分子当たりの活性アミン水素の数、得られるポリエーテルアミンのＡＨＥＷは、先行技術及び従来技術に従って計算することができる。例えば、ＩＳＯ  ９７０２規格によって規定される手順を用いて、アミン基の窒素含有量を計算される。
【００８７】
特に有利な態様において、ポリエーテルアミンは、好ましくは１５００ｇ／ｍｏｌの重量平均分子量及びポリエーテルアミンの理想的なＡＨＥＷの１０％を超えないＡＨＥＷを有する、ポリエーテルジアミンである。
【００８８】
本明細書に記載されている態様において、ポリエーテルジアミンは、一般式（２）を有し、ＰＰＧ（ポリプロピレングリコール）基に対してＰＥＧ（ポリエチレングリコール）基が多いポリマー鎖の組成、すなわち、ｙ＞（ｘ＋ｚ）を有する。
【００８９】
他の態様において、ポリエーテルジアミンは、ポリエチレングリコール（ＰＥＧ）基及びポリプロピレングリコール（ＰＰＧ）基を含有し、ＰＰＧ基が優勢であるポリマー鎖を有することができる。この種のポリエーテルジアミンは、Ｅｌａｓｔａｍｉｎｅ（登録商標）ＲＰシリーズ（Ｈｕｎｔｓｍａｎ社）で入手可能である。
【００９０】
さらに他の態様において、ポリエーテルジアミンは、ポリプロピレングリコール及びポリ（テトラメチレンエーテルグリコール）（ＰＴＭＥＧ）の基本構造を有することができる。この種のポリエーテルジアミンの例は、Ｅｌａｓｔａｍｉｎｅ（登録商標）ＲＴシリーズ（Ｈｕｎｔｓｍａｎ社）で販売されているポリエーテルジアミンである。
【００９１】
約１５００ｇ／ｍｏｌ以上、約２５００ｇ／ｍｏｌ以下の重量平均分子量を有するＲＥシリーズのポリエーテルジアミンが現在好ましいが、特に繊維及びスレッドの製造のためのポリエステル類への適用のためには、より高い重量平均分子量を有するポリエーテルジアミン、例えばＥｌａｓｔａｍｉｎｅ（登録商標）ＲＰ３−５０００（Ｈｕｎｔｓｍａｎ社）のような５０００ｇ／ｍｏｌ以下の重量平均分子量のポリエーテルジアミンを用いることも可能である。他の態様において、ポリエーテルジアミンは、１５００ｇ／ｍｏｌ未満、例えば１０００ｇ／ｍｏｌ以下又は８００ｇ／ｍｏｌ以下の重量平均分子量（Ｍｗ）を有することができる。
【００９２】
他の態様において、ポリエーテルジアミンは、以下の一般式（３）中のポリプロピレングリコールＰＰＧ基から構成されるポリマー鎖を有する。
【００９３】
【化９】
2020509118.tif 000012
【００９４】
この種のポリエーテルジアミンの例は、Ｈｕｎｔｓｍａｎ社によって製造及び販売されるＪｅｆｆａｍｉｎｅ（登録商標）Ｄシリーズのポリエーテルジアミンであり、重量平均分子量（Ｍｗ）は約２３０ｇ／ｍｏｌから約４０００ｇ／ｍｏｌまで可変であり、ｘは、約２．５から約６８まで可変である。
【００９５】
さらに他の態様においては、２を超えるアミノ基（ＮＨ２）の数を有するポリエーテルアミンを用いることができる。例えば、ポリエーテルアミンは、以下の一般式（４．１）のポリエーテルトリアミンであることができる。
【００９６】
【化１０】
2020509118.tif 000013
【００９７】
式中、（ｘ＋ｙ＋ｚ）は、５〜６の間であることができ、重量平均分子量Ｍｗは、約４４０ｇ／ｍｏｌに等しくすることができる。その他の態様において、ポリエーテルトリアミンは、以下の一般式（４．２）で示されることができる。
【００９８】
【化１１】
2020509118.tif 000014
【００９９】
ここで、ｘ＋ｙ＋ｚは、約５０〜約８５の間であり、約３０００ｇ／ｍｏｌから約５０００ｇ／ｍｏｌの重量平均分子量（Ｍｗ）である。この種のポリエーテルトリアミンの例は、Ｈｕｎｔｓｍａｎ社（米国）によって製造及び販売されるＪｅｆｆａｍｉｎｅ（登録商標）Ｔシリーズである。
【０１００】
いくつかの態様において、ポリエステル中のポリエーテルアミンの量は、ポリエステル総重量に対して約１〜約５０重量％の間にすることができ、例えば約２〜約３０重量％、好ましくは約２〜約２５重量％の間であり、例えば約２．５〜約２０重量％の間、又は約５％〜約２０重量％の間にすることができる。
【０１０１】
いくつかの態様において、ポリエステルは、ポリエステルの総量に対して少なくとも約５０重量％、好ましくは少なくとも約６０重量％、より好ましくは少なくとも約７０重量％、さらに好ましくは少なくとも約８０重量％、例えば少なくとも８５％重量のポリエチレンテレフタレートを含む。いくつかの態様において、ポリエチレンテレフタレートの割合は、ポリエステル総重量に対して約９９重量％以下、好ましくは約９８重量％以下であり、例えば約９５重量％以下又は約９０重量％以下、又は約８５重量％以下である。
【０１０２】
ポリエーテルアミンを含有する変性ポリエステルが他のポリマーと混合又は組み合わせて使用される場合、例えば二成分繊維である場合又は他のポリマーから構成される繊維、スレッド又はフィラメントとの混合である場合において、上記のポリエチレンテレフタレート及びポリエーテルアミンの割合は、混合物中の第二又は追加のポリマーの重量を除外した、ポリエチレンテレフタレート及びポリエーテルアミンを含有するポリエステルの総重量を参照する。
【０１０３】
使用可能なポリエステルは、例えば、約１，０００〜約１，０００，００００ｇ／ｍｏｌの間のモル質量を有することができる。いくつかの態様において、ポリエステルは、約２，０００〜約１，０００，００００ｇ／ｍｏｌの間のモル質量を有する。
【０１０４】
本明細書に記載されているポリエステルは、連続スレッドの形状又は短繊維の形状において、繊維工業製品の半製品を製造するために有利に用いることができる。スレッドは、モノフィラメント又はマルチフィラメントであることができる。
【０１０５】
スレッドは、押出によって得られ、短繊維は押出した連続スレッドを細断することによって得られる。本明細書に記載されている方法に従ってポリマーの押出から得られるスレッドは、ＬＯＹ（低延伸糸）、ＰＯＹ（半延伸糸）又はＦＤＹ（全延伸糸）タイプのマルチフィラメント繊維製品スレッドであることができる。
【０１０６】
スレッドを細断し繊維にする場合、繊維は、例えば、約２〜約２００ｍｍの間、好ましくは約１０〜約１００ｍｍの間の長さを有することができる。短繊維は、公知の紡績工程を使用して連続ヤーンに変換することができる。
【０１０７】
他の態様によれば、短繊維が用いられ、不織布の製造や繊維のプライを形成し、続いて機械的、水圧的、化学的、熱的結合プロセス又はこれらの組み合わせに供される。
【０１０８】
スレッド又はヤーンは、製織プロセス、編みプロセス又はその他の用途のために用いることができる。
【０１０９】
本明細書に記載されているプロセスによって製造されるスレッドは、物理的、機械的特性を変性するために処理することができる。いくつかの態様において、スレッドは、他のスレッドと組み合わせて複合物品を得ることができる。いくつかの態様において、紡糸口金から得られるスレッドは、例えばインターレース又はカバージェット又はその他の適切なデバイスによってテクスチャード加工又はタスラン加工、伸縮加工、弾性スレッドと組み合わせ加工をすることができる。
【０１１０】
スレッド又は繊維は、単一成分であることができる。この場合、それを形成する一つ又は複数、又は各フィラメントは、単一物質から構成される。
【０１１１】
他の実施態様において、スレッドは、複数成分、例えば二成分であることができる。スレッドを形成する一つ又は複数のフィラメントは、この場合、２つの異なるポリマーにより形成される２つの部分を含む。いくつかの態様において、フィラメントは、異なるポリマーで製造されたインナーコアおよび外側コーティングを含む（「コア−スキン」二成分繊維）。可能な態様によれば、インナーコアを囲む外側部分すなわちスキンは、ポリエチレン及びポリエーテルアミンを含有するポリエステルから構成することができ、一方でコアは、異なるポリマーから構成することができる。
【０１１２】
いくつかの態様において、二成分繊維は、ポリアミド、ポリプロピレン又は熱可塑性ポリウレタン又はポリエステル、例えばポリエーテルアミンを含有しないポリエチレンテレフタレート又はポリブチレンテレフタレート等の第二成分を有することができる。
【０１１３】
他の態様において、各フィラメントを形成する２つの成分は、一方を他方の内側に挿入するのではなく、互いに並列することができる（「並列」二成分繊維）。
【０１１４】
複数成分、特に二成分で構成されるスレッドを製造するための押出ヘッドは、公知であり、本明細書に記載されている方法における状況で有利に用いることができる。
【０１１５】
いくつかの態様において、二成分スレッドは、構成するポリマーの１０〜９５重量％、好ましくは５０〜８０重量％がポリエチレンテレフタレート及びポリエーテルアミンを含有するポリエステルであり、一方で残る部分はポリアミド、未変性ポリエステル（すなわち、ポリエーテルアミンを含有しない。）又は他の種類のポリマー（例えばポリプロピレン）からなる。
【０１１６】
目的とする用途に応じて、スレッドは、１（モノフィラメント）から１０，０００の間のフィラメント数を有することができる。いくつかの態様において、約５〜約６０００ｄｔｅｘの間、好ましくは約５〜約５０００ｄｔｅｘの間、例えば約５〜約３０００ｄｔｅｘの間のカウントを有することができる。
【０１１７】
いくつかの態様において、スレッドは、１〜３００の間、例えば５〜２００の間のフィラメント数で押出される。
【０１１８】
有利な態様において、スレッドは、０．３〜２０の間、例えば０．４〜２０の間のＤＰＦ値（フィラメント当たりのｄｔｅｘ）を有することができる。
【０１１９】
いくつかの態様において、特に、例えば布地の製造に使用するのスレッドのフィラメント数は、１（モノフィラメント）〜約１００の間、好ましくは約３０〜約８０の間を有することができ、いくつかの態様においては、約４０〜約７５の間を有することができる。また、カウントは約７〜約１４０ｄｔｅｘの間、好ましくは約４０〜約１２０ｄｔｅｘの間を有することができ、例えば約５０〜約１００ｄｔｅｘの間であり、ある態様においては、約９０ｄｔｅｘのカウントを有することができる。
【０１２０】
いくつかの態様において、ポリマーは、２０〜８０ｃｍ／秒の間の押出速度で押出される。紡糸口金から出るフィラメントは、例えば気流等の公知の方法によって有利に冷却されることができる。
【０１２１】
この工程において、単一フィラメントは、横方向の空気の流れによって冷却され、給油部に収束して通過することにより結合してマルチフィラメントスレッドを形成する。下流でスレッドは、一つ又は複数の延伸及び／又は弛緩及び／又は安定化ローラーに供給される。ローラーは、互いに異なる周速度で電動で制御され、必要な又は所望の延伸及び／又は配向の程度を与える。
【０１２２】
スレッドは約１５％〜２００％の間の伸長割合で、延伸及び／又はテクスチャード加工に供すことができる。いくつかの態様において、スレッドは、２０％〜１５０％の間の伸長に供される。
【０１２３】
最後に、スレッドは巻かれ、リール又はパッケージを形成する。巻き速度は、約１０００〜約５５００ｍ／分の間、好ましくは約２０００〜約３５００ｍ／分の間であり、例えば、約２５００〜約３０００ｍ／分の間、ある態様においては、約２８００ｍ／分にすることができる。
【実施例】
【０１２４】
（抗菌性の試験）
ポリエチレンテレフタレート及びポリエーテルアミンを含有するポリエステルの抗菌力の比較の試験は、後述するように実施された。
【０１２５】
以下の内容を製造した：カウント５０ｄｔｅｘで５２フィラメント、７０ｄｔｅｘで６０フィラメント、９０ｄｔｅｘ及び９２のフィラメントを有するポリエステルＲＴ２０（Ｉｎｖｉｓｔａ  Ｒｅｓｉｎｓ  ＆  Ｆｉｂｅｒｓ  ＧｍｂＨ＆Ｃｏ  ＫＧ社、ドイツ）のチップを使用したポリエチレンテレフタレートからなるマルチフィラメントスレッドで丸編機で編まれた生地のサンプル、及び、ポリエチレンテレフタレート（ＲＴ２０  Ｉｎｖｉｓｔａ）及びポリエーテルジアミン（Ｅｌａｓｔａｍｉｎｅ（登録商標）ＲＥ２０００（Ｈｕｎｔｓｍａｎ社）を含有するポリエステルをスレッド総重量に対して２．５重量％である、上記カウント及びフィラメント数と同じマルチフィラメントスレッドを丸編機で編まれた生地のサンプルである。Ｅｌａｓｔａｍｉｎｅ（登録商標）ＲＥ２０００で官能化されたポリエチレンテレフタレートは、上記のとおり押出機中で反応して得た。
【０１２６】
２種の生地サンプル（ポリエチレンテレフタレートのポリマー鎖中にポリエーテルアミンを有するもの及び有さないもの）を標準ＡＳＴＭ  Ｅ２３１５−０３に従って以下の細菌を接種した。
−グラム陽性菌、ｓｔａｐｈｉｌｏｃｏｃｃｕｓ ａｕｒｅｕｓ（黄色ブドウ球菌）（ＤＳＭ  ３４６）
−グラム陰性菌、ｋｌｅｂｓｉｅｌｌａ ｐｎｅｕｍｏｎｉａｅ（クレブシエラ・ニューモニエ）（ＤＳＭ  ７８９）
【０１２７】
図１は、得られた結果を示す。標準ポリエチレンテレフタレート（ＰＥＴとして示される棒グラフ）及びスレッドの総重量に対してポリエーテルジアミンＥｌａｓｔａｍｉｎｅ（登録商標）ＲＥ２０００を２．５重量％添加した変性ポリエチレンテレフタレート（Ｇｏｌｄｅｎ  Ｌａｄｙ  ＰＥＴとして示された棒グラフ）で検出した細菌数（１０６単位）を各細菌毎に示す。図１からわかるように、ポリエチレンテレフタレートをポリエーテルジアミンで官能化し得た変性ポリエステルで製造した生地のサンプルは、下記抗菌活性を得た：
−黄色ブドウ球菌に関しては３０％抗菌活性、すなわち、ポリエーテルアミンを用いずに、同じポリアミドで製造した参照用の生地で得たものよりも３０％低い細菌増殖
−クレブシエラ・ニューモニエに関しては１８％抗菌活性、すなわち、ポリエーテルアミンを用いずに、同じポリアミドで製造した参照用の生地で得たものよりも１８％低い細菌増殖
【０１２８】
示されたデータは、細菌の接種の２４時間後に得られた。各細菌の２つの棒グラフを図に示す。左側の棒グラフは、標準ポリエチレンテレフタレートの参照サンプル（参照用の生地）に関し、一方、右側の棒グラフは、ポリエチレンテレフタレート及びポリエーテルジアミンを含有するポリエステルのサンプルに関する。
【０１２９】
使用する国際標準試験は、試験を行うために従う手順を確立するためのみに使用されていることは重要である。それらは、検出活性が弱いか、良好であるか、優秀かどうかを定めるためのいかなる絶対的基準又は相対的な比較基準も提供しない。このパラメータは、それが最終的に比較されなければならない製品の最終特性（例えば、生地から発生する匂い等）に基づいて、定められなければならない。
【０１３０】
上記データによると、ポリエーテルアミンの導入によって化学的に変性した繊維を用いて作製される生地は、前記標準繊維を用いて作製された同じ生地と比較して生地中の細菌増殖の減少を示すと言える。
クレブシエラ・ニューモニエは、特に耐性菌であり、殺菌が困難であることに注意しなければならない。したがって、他の細菌株に関して得られるものよりも、クレブシエラ・ニューモニエに関する活性はより低い値が得られるのは当然である。
【０１３１】
実施された試験は、その抗菌活性に関して、ポリエチレンテレフタレートのポリマー鎖へのポリエーテルアミン部分の導入が、ポリマーの重大な改善を達成することを可能にすることを示す。
【０１３２】
（製造プロセス及び使用の例）
以下に示す実施例は、より詳細に本発明を説明する。
【０１３３】
実施例１（反応押出におけるＥｌａｓｔａｍｉｎｅ  ＲＥ２０００を用いたＰＥＴのヤーンの調製）
下記に示す手順は、Ｅｌａｓｔａｍｉｎｅ  ＲＥ２０００（Ｈｕｎｔｓｍａｎ社（米国））と呼ばれているポリエーテルジアミンで官能化されるＰＥＴ（ポリエチレンテレフタレート）のヤーンの調製を説明するものである。
【０１３４】
（ヤーンを生成するための実施手順）
ＰＥＴを５ｋｇ／時の流量で２９０℃で稼働している押出機に注入する。Ｅｌａｓｔａｍｉｎｅ  ＲＥ２０００の流量は、０．２６ｋｇ／時であり、滞留時間は１０分である（Ｅｌａｓｔａｍｉｎｅ  ＲＥ２０００の割合は、ポリマーの総重量に対して５重量％に等しい）。
【０１３５】
上記の方法で得られたヤーンの官能化反応の有効性を評価するために、以下の実施手順にて化学的及び物理的分析が実施された。
【０１３６】
特に、４０、６０、８０℃の水中で５％の濃度（重量／体積）に等しいドデシル硫酸ナトリウムによる洗浄後、１００％に等しい官能化反応への転化率が確認された。また、炭素核磁気共鳴によって、ヤーン中のＥｌａｓｔａｍｉｎｅ  ＲＥ２０００の存在が示された。ＰＥＴの典型的シグナルは、下記スペクトルとすることができる：δ１６７．６（Ｃ＝ＯＲ）、１３３．１（Ｃ  Ａｒ）、１２９．３（Ｃ  Ａｒ）、６３．０（ＣＨ２）。Ｅｌａｓｔａｍｉｎｅ  ＲＥ２０００の特性ピークは、６９．１５ｐｐｍに存在する。
【０１３７】
ヤーンは、ＩＳＯ  ２０７４３及びＡＳＴＭ  ２３１５−０３に従って細菌培養試験に供された。
下記２つの細菌株が使用された：
グラム陽性菌、Ｓｔａｐｈｉｌｏｃｏｃｃｕｓ  ａｕｒｅｕｓ（黄色ブドウ球菌）（ＤＳＭ  ３４６）
グラム陰性菌、Ｋｌｅｂｓｉｅｌｌａ  ｐｎｅｕｍｏｎｉａｅ（クレブシエラ・ニューモニエ）（ＤＳＭ  ７８９）
試験は、以下の通りに実施された：
官能化ＰＥＴ生地を０．０４ｇ±０．０５に細断した。使用された検体数は６であり、非官能化ＰＥＴの検体数は６であった。
マルチウェルプレートに検体を入れ、７０％エタノール（体積／体積）水溶液で３０分間消毒した。
そして、ＩＳＯ  ２０７４３及びＡＳＴＭ  ２３１５−０３に従い、細菌増殖を評価した。
ポリエーテルアミンで官能化されたＰＥＴ検体は、グラム陽性菌及びグラム陰性菌の両方に関して、細菌増殖力が未処理のＰＥＴ検体（１００％）に相対すると５％に等しいことを示した。
【０１３８】
抗かび活性は、真菌株としてＡｓｐｅｒｇｉｌｌｕｓ  ａｃｕｌｅａｔｕｓ  ＡＴＣＣ  ３６４１１を用い、ＩＳＯ  １３６２９−２：２０１４規格に従って評価された。ポリエーテルアミンで官能化されたＰＥＴ検体は、かび増殖率が未処理のＰＥＴ（１００％）に相対して２％に等しいことを与えた。
本実施例及び後述の実施例において、１００％の値は非官能化ＰＥＴ中の微生物の増殖に起因する。そして、処理済ＰＥＴ検体の細菌増殖力は未処理のＰＥＴに対する割合として示される。したがって、５％のかび又は細菌増殖の割合とは、試験した検体の微生物増殖が未処理の（すなわち、ポリエーテルアミンで官能化されていない）参照検体の微生物増殖の５％に等しいことを意味する。
【０１３９】
変更した態様において、押出機における反応工程にて一種又はそれ以上のグラフト剤又は鎖延長剤を加えることが可能である。
【０１４０】
実施例２（反応押出におけるＥｌａｓｔａｍｉｎｅ  ＲＰ３−５０００を用いたＰＥＴのヤーンの調製）
下記に示す手順はＥｌａｓｔａｍｉｎｅ  ＲＰ３−５０００（Ｈｕｎｔｓｍａｎ社（米国））で官能化されるＰＥＴ（ポリエチレンテレフタレート）のヤーンの調製を説明するものである。Ｅｌａｓｔａｍｉｎｅ  ＲＰ３−５０００は分子量（Ｍｗ）が約５０００に等しい三官能性一級アミンであり、オキシプロピレン繰り返し単位を特徴とする。
【０１４１】
（ヤーンを生成するための実施手順）
ＰＥＴを５ｋｇ／時の流量で２９０℃で稼働している押出機に注入する。ＲＰ３―５０００の流量は、０．２６ｋｇ／時であり、滞留時間は１０分である（ＲＰ３−５０００の割合は、ポリマーの総重量に対して５重量％に等しい）。
【０１４２】
上記の方法で得られたヤーンの官能化反応の有効性を評価するために、以下の実施手順にて化学的及び物理的分析が実施された。
【０１４３】
特に、４０、６０、８０℃の水中で５％の濃度（重量／体積）に等しいドデシル硫酸ナトリウムによる洗浄後、９８％に等しい官能化反応への転化率が確認された。また、炭素核磁気共鳴によって、ヤーン中のＲＰ３−５０００の存在が示された。ＰＥＴの典型的シグナルは、下記スペクトルとすることができる：δ１６７．６（Ｃ＝ＯＲ）、１３３．１（Ｃ  Ａｒ）、１２９．３（Ｃ  Ａｒ）、６３．０（ＣＨ２）。ＲＰ３―５０００の特性ピークは、６９．１５ｐｐｍに存在する。
【０１４４】
ヤーンは、ＩＳＯ  ２０７４３及びＡＳＴＭ  ２３１５−０３に従って細菌培養試験に供された。
下記２つの細菌株が使用された：
グラム陽性菌、Ｓｔａｐｈｉｌｏｃｏｃｃｕｓ  ａｕｒｅｕｓ（黄色ブドウ球菌）（ＤＳＭ  ３４６）
グラム陰性菌、Ｋｌｅｂｓｉｅｌｌａ  ｐｎｅｕｍｏｎｉａｅ（クレブシエラ・ニューモニエ）（ＤＳＭ  ７８９）
試験は、以下の通りに実施された：
ＲＰ３−５０００で官能化されたＰＥＴ生地を０．０４ｇ±０．０５に細断した。使用された検体数は６であり、非官能化ＰＥＴの検体数は６であった。
マルチウェルプレートに検体を入れ、７０％エタノール（体積／体積）水溶液で３０分間消毒した。
そして、ＩＳＯ  ２０７４３及びＡＳＴＭ  ２３１５−０３に従い、細菌増殖を評価した。
官能化ＰＥＴを使用して製造された検体は、グラム陽性菌及びグラム陰性菌の両方に関して、細菌増殖力が未処理のＰＥＴ検体（１００％）に相対すると４０％に等しいことを示した。
【０１４５】
抗かび活性は、真菌株としてＡｓｐｅｒｇｉｌｌｕｓ  ａｃｕｌｅａｔｕｓ  ＡＴＣＣ  ３６４１１を用い、ＩＳＯ  １３６２９−２：２０１４規格に従って評価された。
ポリエーテルアミンで官能化されたＰＥＴ検体は、かび増殖率が未処理のＰＥＴ（１００％）に相対して１％に等しいことを示した。
【０１４６】
実施例３（反応押出におけるＪｅｆｆａｍｉｎｅ  Ｍ２００５を用いたＰＥＴのヤーンの調製）
下記に示す手順はＪｅｆｆａｍｉｎｅ  Ｍ２００５（Ｈｕｎｔｓｍａｎ社（米国））で官能化されたＰＥＴ（ポリエチレンテレフタレート）のヤーンの調製を説明するものである。Ｊｅｆｆａｍｉｎｅ  Ｍ２００５は分子量（Ｍｗ）が約２０００のモノアミンである。
【０１４７】
（ヤーンを生成するための実施手順）
ＰＥＴを５ｋｇ／時の流量で２９０℃で稼働している押出機に注入する。Ｊｅｆｆａｍｉｎｅ  Ｍ２００５の流量は、０．２６ｋｇ／時であり、滞留時間は１０分である（Ｊｅｆｆａｍｉｎｅ  Ｍ２００５の割合は、ポリマーの総重量に対して５重量％に等しい）。
【０１４８】
上記の方法で得られたヤーンの官能化反応の有効性を評価するために、以下の実施手順にて化学的及び物理的分析が実施された。
【０１４９】
特に、４０、６０、８０℃の水中で５％の濃度（重量／体積）に等しいドデシル硫酸ナトリウムによる洗浄後、９７％に等しい官能化反応への転化率が確認された。また、炭素核磁気共鳴によって、ヤーン中のＪＡの存在が示された。ＰＥＴの典型的シグナルは、下記スペクトルとすることができる：δ１６７．６（Ｃ＝ＯＲ）、１３３．１（Ｃ  Ａｒ）、１２９．３（Ｃ  Ａｒ）、６３．０（ＣＨ２）。Ｊｅｆｆａｍｉｎｅ  Ｍ２００５の特性ピークは、６９．１５  ｐｐｍに存在する。
【０１５０】
ヤーンは、ＩＳＯ  ２０７４３及びＡＳＴＭ  ２３１５−０３に従って細菌培養試験に供された。
下記２つの細菌株が使用された：
グラム陽性菌、Ｓｔａｐｈｉｌｏｃｏｃｃｕｓ  ａｕｒｅｕｓ（黄色ブドウ球菌）（ＤＳＭ  ３４６）
グラム陰性菌、Ｋｌｅｂｓｉｅｌｌａ  ｐｎｅｕｍｏｎｉａｅ（クレブシエラ・ニューモニエ）（ＤＳＭ  ７８９）
試験は、以下の通りに実施された：
Ｊｅｆｆａｍｉｎｅ  Ｍ２００５で官能化されたＰＥＴ生地を０．０４ｇ±０．０５に細断した。使用された検体数は６であり、非官能化ＰＥＴの検体数は６であった。
マルチウェルプレートに検体を入れ、７０％エタノール（体積／体積）水溶液で３０分間消毒した。
そして、ＩＳＯ  ２０７４３及びＡＳＴＭ  ２３１５−０３に従い、細菌増殖を評価した。
官能化ＰＥＴを使用して製造された検体は、グラム陽性菌及びグラム陰性菌の両方に関して、細菌増殖力が未処理のＰＥＴ検体（１００％）に相対すると５５％に等しいことを示した。
【０１５１】
抗かび活性は、真菌株としてＡｓｐｅｒｇｉｌｌｕｓ  ａｃｕｌｅａｔｕｓ  ＡＴＣＣ  ３６４１１を用い、ＩＳＯ  １３６２９−２：２０１４規格に従って評価された。
Ｊｅｆｆａｍｉｎｅ  Ｍ２００５で官能化された検体は、かび増殖率が未処理のＰＥＴ（１００％）に相対して１％に等しいことを示した。
【０１５２】
実施例４（Ｅｌａｓｔａｍｉｎｅ  ＲＥ２０００を用いたＰＥＴのヤーンの調製）
下記に示す手順は、直接エステル化反応及び縮合重合反応にてＥｌａｓｔａｍｉｎｅ  ＲＥ２０００（Ｈｕｎｔｓｍａｎ社（米国））で官能化されたＰＥＴ（ポリエチレンテレフタレート）のヤーンの調製を説明するものである。
【０１５３】
（ヤーンを生成するための実施手順）
エチレングリコール及びテレフタル酸を還流又は蒸留が可能なオートクレーブに供する。
設定条件は、圧力は２．７〜５．５ｂａｒの間、温度は２２０〜２６０℃の間とする。縮合重合により発生した水分は蒸留により除去される。エステル化ステップは２段階であってもよく、第２段階の設定条件は２５０〜２７０℃、大気圧である。
上記で得られたモノマーを重合反応器に入れ、１０〜４０ｍｍＨｇ及び２５０〜３００℃で稼働し、ポリマーの総重量に対して５重量％になるようにＥｌａｓｔａｍｉｎｅ  ＲＥ２０００を持続的に滴下する。
上記にて得られた乾燥ポリマーを押出機に装填し、Ｅｌａｓｔａｍｉｎｅ  ＲＥ２０００で官能化されたＰＥＴヤーンを得る。
【０１５４】
上記の方法で得られたヤーンの官能化反応の有効性を評価するために、以下の実施手順にて化学的及び物理的分析が実施された。
【０１５５】
特に、４０、６０、８０℃の水中で５％の濃度（重量／体積）に等しいドデシル硫酸ナトリウムによる洗浄後、１００％に等しい官能化反応への転化率が確認された。また、炭素核磁気共鳴によって、ヤーン中のＪＡの存在が示された。ＰＥＴの典型的シグナルは、下記スペクトルとすることができる：δ１６７．６（Ｃ＝ＯＲ）、１３３．１（Ｃ  Ａｒ）、１２９．３（Ｃ  Ａｒ）、６３．０（ＣＨ２）。Ｅｌａｓｔａｍｉｎｅの特性ピークは、６９．１５ｐｐｍに存在する。
【０１５６】
ヤーンは、ＩＳＯ  ２０７４３及びＡＳＴＭ  ２３１５−０３に従って細菌培養試験に供された。
下記２つの細菌株が使用された。：
グラム陽性菌、Ｓｔａｐｈｉｌｏｃｏｃｃｕｓ  ａｕｒｅｕｓ（黄色ブドウ球菌）（ＤＳＭ  ３４６）
グラム陰性菌、Ｋｌｅｂｓｉｅｌｌａ  ｐｎｅｕｍｏｎｉａｅ（クレブシエラ・ニューモニエ）（ＤＳＭ  ７８９）
試験は、以下の通りに実施された：
Ｅｌａｓｔａｍｉｎｅ  ＲＥ２０００で官能化されたＰＥＴ生地を０．０４ｇ±０．０５に細断した。使用された検体数は６であり、非官能化ＰＥＴの検体数は６であった。
マルチウェルプレートに検体を入れ、７０％エタノール（体積／体積）水溶液で３０分間消毒した。
そして、ＩＳＯ  ２０７４３及びＡＳＴＭ  ２３１５−０３に従い、細菌増殖を評価した。
官能化されたＰＥＴを使用して調整された検体は、グラム陽性菌及びグラム陰性菌の両方に関して、細菌増殖力が未処理のＰＥＴ検体（１００％）に相対すると８％に等しいことを示した。
【０１５７】
抗かび活性は、真菌株としてＡｓｐｅｒｇｉｌｌｕｓ  ａｃｕｌｅａｔｕｓ  ＡＴＣＣ  ３６４１１を用い、ＩＳＯ  １３６２９−２：２０１４規格に従って評価された。
官能化検体は、かび増殖率が未処理のＰＥＴ（１００％）に相対して５％に等しいことを示した。
【０１５８】
実施例５（Ｅｌａｓｔａｍｉｎｅ  ＲＥ２０００を用いるＰＥＴに基づくマスターバッチの調製）
下記に示す手順は、直接エステル化反応及び縮合重合反応にてＥｌａｓｔａｍｉｎｅ  ＲＥ２０００（Ｈｕｎｔｓｍａｎ社（米国））で官能化されたＰＥＴ（ポリエチレンテレフタレート）に基づくヤーンの調製を説明するものである。
【０１５９】
（ヤーンを生成するための実施手順）
エチレングリコール及びテレフタル酸を還流又は蒸留が可能なオートクレーブに供する。
設定条件は、圧力は２．７〜５．５ｂａｒの間、温度は２２０〜２６０℃の間とする。縮合重合により発生する水分は蒸留により除去される。エステル化ステップは２段階であってもよく、第２段階の設定条件は２５０〜２７０℃、大気圧である。
上記で得られたモノマーを重合反応器に入れ、１０〜４０ｍｍＨｇ及び２５０〜３００℃で稼働し、総重量に対して３０重量％になるようにＥｌａｓｔａｍｉｎｅ  ＲＥ２０００を持続的に滴下する。
上記にて得られた乾燥ポリマーを市販の（非官能化）ＰＥＴと共に押出機に装填し、５重量％に等しい濃度のＥｌａｓｔａｍｉｎｅ  ＲＥ２０００で官能化されたＰＥＴを得る。
【０１６０】
上記の方法で得られたヤーンの官能化反応の有効性を評価するために、以下の実施手順にて化学的及び物理的分析が実施された。
【０１６１】
特に、４０、６０、８０℃の水中で５％の濃度（重量／体積）に等しいドデシル硫酸ナトリウムによる洗浄後、９７％に等しい官能化反応への転化率が確認された。ＰＥＴの典型的シグナルは、下記スペクトルとすることができる：δ１６７．６（Ｃ＝ＯＲ）、１３３．１（Ｃ  Ａｒ）、１２９．３（Ｃ  Ａｒ）、６３．０（ＣＨ２）。Ｅｌａｓｔａｍｉｎｅ  ＲＥ２０００の特性ピークは、６９．１５ｐｐｍに存在する。
【０１６２】
ヤーンは、ＩＳＯ  ２０７４３及びＡＳＴＭ  ２３１５―０３に従って細菌培養試験に供された。
下記２つの細菌株が使用された。：
グラム陽性菌、Ｓｔａｐｈｉｌｏｃｏｃｃｕｓ  ａｕｒｅｕｓ（黄色ブドウ球菌）（ＤＳＭ  ３４６）
グラム陰性菌、Ｋｌｅｂｓｉｅｌｌａ  ｐｎｅｕｍｏｎｉａｅ（クレブシエラ・ニューモニエ）（ＤＳＭ  ７８９）
試験は、以下の通りに実施された：
Ｅｌａｓｔａｍｉｎｅ  ＲＥ２０００で官能化されたＰＥＴ生地を０．０４ｇ±０．０５に細断した。使用された検体数は６であり、非官能化ＰＥＴの検体数は６であった。
マルチウェルプレートに検体を入れ、７０％エタノール（体積／体積）水溶液で３０分間消毒した。
そして、ＩＳＯ  ２０７４３及びＡＳＴＭ  ２３１５−０３に従い、細菌増殖を評価した。
検体は、グラム陽性菌及びグラム陰性菌の両方に関して、細菌増殖力が未処理のＰＥＴ検体（１００％）に相対すると６％に等しいことを示した。
【０１６３】
抗かび活性は、真菌株としてＡｓｐｅｒｇｉｌｌｕｓ  ａｃｕｌｅａｔｕｓ  ＡＴＣＣ  ３６４１１を用い、ＩＳＯ  １３６２９−２：２０１４規格に従って評価された。
検体は、かび増殖率が未処理のＰＥＴ（１００％）に相対して４％に等しいことを示した。
【０１６４】
上記の実施例４及び５において、ポリエーテルアミンで官能化されたポリマーのマスターバッチが重合反応器において得られ、一方で他の可能な態様において、ポリエーテルアミンで官能化されたＰＥＴのマスターバッチの調製は、直接反応押出によって得ることが可能である。この場合、ベースポリマー、すなわち市販ＰＥＴは、上記の中から選択することができるポリエーテルアミンと共に押出機に供給される。いくつかの態様において、ポリエーテルアミンは、ポリマー総質量の１０％〜６０％の間、好ましくは１５％〜５０％の間の範囲で加えられる。供給は、容積測定式供給機、重量測定式供給機、及び容積測定式供給機と重量測定式供給機の組み合わせを用いて行われる。成分は、固体形態（粒状又は粉状）又は液体形態のどちらもで供給する。２つのスクリューを備える押出機での混合により、正確な滞留時間、ＰＥＴとポリエーテルアミンの正確な反応が得られる。これらの条件は、永続的な特性を有する安定的な製品を得るために必要な結びつき（共有結合の形成による）を確実にする。
【０１６５】
上記プロセスは押出工程において、２５０〜３００℃及び滞留時間６０〜１２０秒の流量及び押出機のタイプを関数として実施することができる。
【０１６６】
得られた通常ミリメートル単位の直径を有するフィラメントは、その後、適切な温度の水浴（例えば一般的に３０℃）等で冷却される。その後、スレッドは細断され、顆粒又はチップにする。
このようにして得られた、ポリエーテルアミンによって官能化されたＰＥＴのマスターバッチは、スレッド又はヤーンの製造の原料製品、例えば代表的には繊維物品に使用するためのマルチフィラメントとして用いることができる。
【０１６７】
この場合、官能化ＰＥＴは、非官能化（すなわち、ポリエーテルアミンを含有しない）成分と組み合わせて押出機に供給される。例えば、最終ヤーンの押出の間、非官能化されたＰＥＴは、最終ヤーンにおいてポリエーテルアミンの重量含有量の５％程度になるように加えられる。
【０１６８】
ポリマー鎖へのポリエーテルアミンの添加によるポリエチレンテレフタレートの変性に由来する抗菌活性の増加により、紡糸可能な、すなわちマルチフィラメント又はモノフィラメントスレッドの形成に適合したポリマー物質が得られ、繊維やスレッドは織布又は不織布に変換されることから、繊維物品を有利に製造することができる短繊維に変換することができる。これらの繊維物品は、細菌増殖により生じる悪臭を低減するそれらの能力に起因して、衣料品、特にスポーツ用衣料品で有利に使用することができる。実際、抗かび性を含む抗菌活性は、悪臭を生じる役割を果たす微生物の増殖を低減する。
【０１６９】
さらに、このように変性されたポリマーは、細菌量の減少、すなわち、細菌や真菌のような微生物の存在の減少が必要とされる健康及び衛生上の有益な用途も有する。例えば、本明細書に記載されている改良された抗菌特性を有する変性ポリエステルを使用する繊維材料が、特に医療及び外科的デバイスとして病院内での使用のために、ガウン、パジャマ、シーツ、布、保護マスク、枕カバー、ブランケット、カーテン、包帯及びその他のものに用いることができる。ポリマーは、家庭用及び自動車分野における調度品（内装品、敷物、カーペット）のための織布及び不織布の製造に用いられることもでき、フィルター、特に、空調システムに用いられる空気フィルターを製造するために有利に用いることもできる。
【０１７０】
ポリエチレンテレフタレートのモノマーと共有結合したポリエーテルアミンを使用して変性したポリエステルは、医療分野及び外科的処置や一般的に現在ポリエチレンテレフタレートが用いられる分野すべてにおいて使用することができ、抗菌性を有するポリマーが有益である場合がある。例えば、ポリエーテルアミンは、医療用スレッド及び膜の製造向けポリエチレンテレフタレートに抗バクテリア特性を付与するために使用され、例えば、縫合スレッド、血管形成用カテーテルバルーン膜、包帯、医療用薄膜、血液透析膜、腱及び靭帯再建材料、グラフト又は人工血管、外科用メッシュ、人工心臓弁の構成品等がある。
【図１】
2020509118.tif 000015
【国際調査報告】
2020509118.tif 000016
2020509118.tif 000017
2020509118.tif 000018